СЫРЬЕВАЯ СМЕСЬ ДЛЯ ИЗГОТОВЛЕНИЯ ТЕПЛОИЗОЛЯЦИОННЫХ ИЗДЕЛИЙ
CRUDE MIXTURE FOR MAKING HEAT-INSULATION ARTICLES

Изобретение относится к промышленности строительных материалов и касается составов сырьевых смесей для изготовления теплоизоляционных изделий.
Известна сырьевая смесь, содержащая, мас.%: глину кислую неспекающуюся 30,0-50,0; вспученный перлит 40,0-60,0; мел 5,0-15,0 [1].
Задачей изобретения является повышение водостойкости изделий, полученных из сырьевой смеси.
Технический результат достигается тем, что сырьевая смесь для изготовления теплоизоляционных изделий, содержащая глину кислую неспекающуюся, вспученный перлит, дополнительно содержит молотое силикатное стекло при следующем соотношении компонентов, мас.%: глина кислая неспекающаяся 64,0-67,0; вспученный перлит 11,0-13,0; молотое силикатное стекло 20,0-25,0.
В таблице приведены составы сырьевой смеси.
<i>Компоненты</i>
<i>Состав, мас.%</i>
<i>1</i>
<i>2</i>
<i>3</i>
<i>Глина кислая неспекающаяся</i>
<i>64,0</i>
<i>65,5</i>
<i>67,0</i>
<i>Вспученный перлит </i>
<i>11,0</i>
<i>12,0</i>
<i>13,0</i>
<i>Молотое силикатное стекло:</i>
<i>- тарное</i>
<i>25,0</i>
<i>-</i>
<i>-</i>
<i>- листовое</i>
<i>-</i>
<i>22,5</i>
<i>-</i>
<i>- медицинское</i>
<i>-</i>
<i>-</i>
<i>20,0</i>
<i>Коэффициент размягчения</i>
<i>0,8</i>
<i>0,8</i>
<i>0,8</i>
Компоненты дозируют в требуемых количествах. Глину кислую неспекающуюся, вспученный перлит, силикатное стекло по отдельности размалывают до удельной поверхности 4500-5000 см
/г, смешивают. При необходимости добавляют воду до получения смеси с влажностью 18-23%. Из приготовленной смеси пластическим способом формуют изделия (блоки, плиты). Изделия сушат до влажности не более 6% и обжигают при температуре 1000°C.
2
Источник информации
1. SU 621661 A1, C04B 32/02, 1978.